(57)【要約】【課題】  反射率を向上させることができると共に、駆動電圧を低減することのできる電気泳動表示素子及び電気泳動表示装置を提供する。【解決手段】  第１電極６及び第２電極７間に印加した電圧により一対の基板１，２間の空間に配された複数の帯電粒子５の分布を変化させて表示を行う。また、一対の基板１，２の一方の基板２に凹凸形状を持つ反射層を設け、この反射層の凹部１０の長さを一対の基板１，２間の空間に配された帯電粒子５の直径の２倍より長くすると共に、画素Ｇ１，Ｇ２の長さの１／２より短くする。【選択図】      図１
2006284917.tif 000002
【特許請求の範囲】
【請求項１】
所定間隙を開けた状態に配置される一対の基板と、一対の基板間の空間に配された複数の帯電粒子と、前記空間に面して配置された第１電極及び第２電極とを有する複数の画素を備え、前記電極間に印加した電圧により画素内の前記帯電粒子の分布を変化させて表示を行う電気泳動表示素子において、
前記一対の基板の一方に凹凸形状を持つ反射層を設け、
前記反射層の凹部の長さを前記帯電粒子の直径の２倍より長く、かつ前記画素の長さの１／２より短くしたことを特徴とする電気泳動表示素子。
【請求項２】
前記一対の基板の一方に前記第１電極及び第２電極の一方を設け、前記一対の基板の一方に設けられた電極を反射層とすることを特徴とする請求項１記載の電気泳動表示素子。
【請求項３】
前記一対の基板の一方に前記第１電極及び第２電極の一方を設け、前記一対の基板の一方に設けられた電極の上に前記反射層を設けることを特徴とする請求項１記載の電気泳動表示素子。
【請求項４】
前記請求項１乃至３のいずれか１項に記載の電気泳動表示素子を備えたことを特徴とする電気泳動表示装置。
【発明の詳細な説明】
【技術分野】
【０００１】
本発明は、電気泳動表示素子及び電気泳動表示装置に関し、特に絶縁性液体中の帯電粒子を移動させて表示を行う粒子移動型表示装置に関する。
【背景技術】
【０００２】
情報機器の発達に伴い、低消費電力且つ薄型の表示装置のニーズが増しており、これらニーズに合わせた表示装置の研究、開発が盛んに行われている。中でも液晶表示装置は、こうしたニーズに対応できる表示装置として活発な開発が行われ商品化されている。しかしながら、現在の液晶表示装置には、画面を見る角度や、反射光により画面上の文字が見ずらく、また光源のちらつき・低輝度等から生じる視覚へ負担が重いという問題があり、この問題が未だ十分に解決されていない。このため、低消費電力、視覚への負担軽減などの観点から反射型表示装置が期待されている。
【０００３】
ここで、このような反射型表示装置の一例として、電気泳動表示装置があり、この電気泳動表示装置は、所定間隙を開けた状態に配置された一対の基板と、基板の間隙に配された絶縁性液体や帯電粒子を備え、絶縁性液体に近接するように配置されている一対の電極に電圧を印加することにより、絶縁性液体中の帯電粒子を移動させて表示を行う電気泳動表示素子を備えている（例えば、特許文献１参照。）。
【０００４】
【特許文献１】特開平９−２１１４９９号公報
【発明の開示】
【発明が解決しようとする課題】
【０００５】
ところで、このような電気泳動表示素子を備えた電気泳動表示装置を反射型表示装置として用いた場合、白表示を行う場合の反射率は２０〜３０％程度で極めて低く、印刷物の白表示のような５５％前後の反射率には遠く及ばず、表示が見にくいという問題があった。
【０００６】
そこで、このような問題点を解決するために、電気泳動表示装置に、凹凸形状を持つ反射層を導入することによって反射特性を改善するという方法がある。
【０００７】
しかし、反射層の凹凸形状は、反射層と絶縁性液体との間にコート層を設けても、完全にその影響をなくすことはできず、帯電泳動粒子のコート層への吸着が起こり、駆動電圧が高くなってしまう、という問題が生じていた。
【０００８】
そこで、本発明は、このような現状に鑑みてなされたものであり、反射率を向上させることができると共に、駆動電圧を低減することのできる電気泳動表示素子及び電気泳動表示装置を提供することを目的とするものである。
【課題を解決するための手段】
【０００９】
本発明は、所定間隙を開けた状態に配置される一対の基板と、一対の基板間の空間に配された複数の帯電粒子と、前記空間に面して配置された第１電極及び第２電極とを有する複数の画素を備え、前記電極間に印加した電圧により画素内の前記帯電粒子の分布を変化させて表示を行う電気泳動表示素子において、前記一対の基板の一方に凹凸形状を持つ反射層を設け、前記反射層の凹部の長さを前記帯電粒子の直径の２倍より長く、かつ前記画素の長さの１／２より短くしたことを特徴とするものである。
【発明の効果】
【００１０】
本発明のように、一対の基板の一方に凹凸形状を持つ反射層を設け、この反射層の凹部の長さを一対の基板間の空間に配された帯電粒子の直径の２倍より長くすると共に、画素の長さの１／２より短くすることにより、反射率を向上させることができると共に、駆動電圧を低減することができる。
【発明を実施するための最良の形態】
【００１１】
以下、本発明を実施するための最良の形態を図面を用いて詳細に説明する。
【００１２】
図１は、本発明の実施の形態に係る電気泳動表示装置に設けられる電気泳動表示素子の概略構成を示す図であり、図１に示すように、この電気泳動表示素子は、所定間隙を空けた状態に配置された一対の基板である観察者側の表示基板１及び後方側の後方基板２と、これらの基板１，２の間隙を形成保持するための隔壁３と、基板１，２と隔壁３に囲まれた空間内に配置され、複数の着色された帯電粒子（以下、着色帯電粒子という）５及び着色帯電粒子５が分散された絶縁性液体である分散媒４とからなる分散液と、を備えている。
【００１３】
なお、この電気泳動表示素子は、基板上にマトリクス配置した画素Ｇ１，Ｇ２を有するものであり、隔壁３は隣接する画素Ｇ１，Ｇ２間での着色帯電粒子５の移動を防止する機能を併せ持っている。
【００１４】
また、後方基板２には第１電極６が配置されており、この第１電極６の底部には絶縁層１１に形成された不図示のコンタクトホールを介して各画素Ｇ１，Ｇ２に配置されたスイッチング素子９が電気的に接続されている。
【００１５】
一方、隔壁３の下部には第１電極６と異なる極性の電圧が印加される第２電極７が配置されており、この第２電極７と第１電極６との間で、着色帯電粒子５の空間分布を制御する電場を形成することによって着色帯電粒子５を、第１電極６と第２電極７との間を移動させるようにしている。
【００１６】
つまり、本実施の形態の電気泳動表示素子は、分散媒４中で着色帯電粒子５を、第１電極６及び第２電極７間に電圧を印加することによって第１電極６及び第２電極７間を移動させて表示を行う水平移動型のものである。また、この電気泳動表示素子は、いわゆる反射型のものであって、表示基板１を透明にして光が入射されるように構成され、後方基板２においては入射された光が反射されるように構成されている。
【００１７】
次に、このような構成の電気泳動表示素子の表示方法について説明する。なお、以下の説明において、分散媒４は透明で、分散媒中の着色帯電粒子５は黒色で負に帯電しているものとする。また、第１電極６、或いは絶縁層１１、或いは第１基板２は着色帯電粒子５の色相と異なる色、例えば白に着色されているものとする。
【００１８】
ここで、図１の右側の画素Ｇ１において、第２電極７を正極、第１電極６を負極にして着色帯電粒子５に静電気力を働かせると、負電荷の着色帯電粒子５は第２電極側に集められ、このとき観測者（表示基板側）からは、第１電極６、或いは絶縁層１１、或いは第１基板２の色である白が観測される。
【００１９】
一方、図１の左側の画素Ｇ２において、第２電極７を負極、第１電極６を正極にして着色帯電粒子５に静電気力を働かせると、着色帯電粒子５は第１電極側に移動し、第１電極６が着色帯電粒子５で覆われる。このとき、観測者（表示基板側）からは、着色帯電粒子５の色である黒が観測される。
【００２０】
なお、カラー表示をしたい場合には、例えば各画素毎に第１電極６の上、或は表示基板１の側にカラーフィルター層を設ければよい。
【００２１】
また、本実施の形態の電気泳動表示素子は、第２電極７を隔壁３の下部に配置した水平移動型のものであるが、第２電極７を表示基板側に設け、着色帯電粒子５が基板１，２の法線方向に沿って移動するようにした上下移動型のものとしても良い。
【００２２】
なお、隔壁３は、光を透過し得る材料にて形成されており、しかも第２電極７が配置された部分では、表示のコントラストの向上、カラー表示の際の混色の防止、スイッチング素子９に対する遮光等の目的のために光を遮蔽するようにしている。ここで、第２電極７が配置された部分で光を遮蔽するための方法としては、第２電極７に遮光層を兼用させる方法や、図１に示すように第２電極７を覆うように遮光層１２を設ける方法を挙げることができる。
【００２３】
なお、本実施の形態における電気泳動表示素子の構成部材の材料等は以下の通りである。
【００２４】
隔壁３は、画素Ｇを１つずつ仕切るように配置されたものであっても、複数の画素を仕切るように配置されたものであっても良く、その形成材料としては、光を透過し得ると共に屈折率がなるべく小さなもの、例えばエポキシ、ポリイミド、アクリル等の感光性樹脂を用いると良い。
【００２５】
表示基板１や後方基板２には、ポリエチレンテレフタレート（ＰＥＴ）、ポリカーボネート（ＰＣ）、ポリエーテルサルフォン（ＰＥＳ）等のプラスチックフィルムの他、ガラスや石英等を使用することができる。なお、表示基板１には上述したように透明な材料を使用する必要があるが、後方基板２にはポリイミド（ＰＩ）などの着色されているものを用いても良い。
【００２６】
第１電極６には、パターニング可能な導電性材料ならどのようなものを用いても良く、例えばクロム（Ｃｒ）、アルミニウム（Ａｌ）、銅（Ｃｕ）等の金属、或はカーボンや銀ペースト、或は有機導電膜等を使用することができる。
【００２７】
また、後方基板２において入射された光が反射されるよう、第１電極６を後述するように拡散反射層と兼用する場合は、後方基板２あるいは隔壁３に被覆した感光性樹脂膜表面をフォトリソグラフィーで凹凸パターンに加工し、これを被覆するように銀（Ａｇ）、或はアルミニウム（Ａｌ）等の光反射率の高い材料の金属膜を蒸着して形成する。なお、本実施の形態においては、第１電極６を拡散反射層と兼用させているが、第１電極６とは別に光を散乱させるため凹凸パターンを有した拡散反射層を後方基板２の上方に設けてもよい。
【００２８】
また、第２電極７は、真空蒸着法などにより形成された導電膜を使用することができるが、めっき法で形成された電極を使用する方が好ましい。なお、この第２電極７は、図１では隔壁３と後方基板２との間に配置されているが、隔壁３と接する位置であれば、他の位置（例えば、隔壁３の内部）に配置されていても良い。また、各画素の第２電極７は、好ましくは互いに接続されて同一の信号が供給されるようにすると良い。
【００２９】
分散媒４としては、イソパラフィン、シリコーンオイル及びキシレン、トルエン等の非極性溶媒であって透明なものを使用すると良く、特に、屈折率の大きな液体と混合し、屈折率を調整して使用すると良い。
【００３０】
着色帯電粒子５は、着色されていて絶縁性液体中で正極性又は負極性の良好な帯電特性を示す材料を用いると良く、例えば各種の無機顔料や有機顔料やカーボンブラック、或いは、それらを含有させた樹脂を使用すると良い。また、帯電粒子５の粒径は通常０．０１μｍ〜５０μｍ程度のものを使用できるが、好ましくは、０．１から１０μｍ程度のものを用いる。
【００３１】
なお、上述した分散媒中や着色帯電粒子中には、着色帯電粒子５の帯電を制御して安定化させるための荷電制御剤を添加しておくと良く、このような荷電制御剤としては、モノアゾ染料の金属錯塩やサリチル酸や有機四級アンモニウム塩やニグロシン系化合物などを挙げることができる。
【００３２】
また、分散媒中には、着色帯電粒子同士の凝集を防ぎ、分散状態を維持するための分散剤を添加しておいても良く、このような分散剤としては、燐酸カルシウム、燐酸マグネシウム等の燐酸多価金属塩、炭酸カルシウム等の炭酸塩、その他無機塩、無機酸化物、或は有機高分子材料等を用いることができる。
【００３３】
遮光層１２には、カーボンブラック、無機顔料、有機顔料等を樹脂中に分散させたものを用いることができる。なお、この遮光層１２の形成は、蒸着、印刷、塗布等の通常の方法で行うことができ、またその膜厚は十分な光吸収性能を持たせるため、１μｍ程度が好ましい。
【００３４】
ところで、本実施の形態において、後方基板２において入射された光が反射されるよう、第１電極６は拡散反射層を兼ねており、この第１電極６は、入射された光を反射させるよう凹凸表面形状を有している。また、この第１電極６の上には後述する図２に示すコート層８が形成されており、これら拡散反射層を兼ねた第１電極６と、コート層８とによって入射光を拡散反射させることができる。これにより、反射特性を改善することができる。
【００３５】
なお、このコート層８は、第１電極６を覆うことにより、第１電極６から着色帯電粒子５への電荷注入を防止できる効果があるので、設ける方が好ましい。また、このようなコート層８としては、薄膜でもピンホールが形成されにくく、低誘電率の材料、具体的には、アクリル樹脂、ポリイミド、アモルファスフッ素樹脂等を使用するのが好ましい。また、ＳｉＯ２，ＳｉＮｘなどの無機材料等も用いることができる。
【００３６】
ここで、本実施の形態においては、コート層８の凹部の長さは、帯電泳動粒子５の直径の２倍より長く、図１に示す画素Ｇ１，Ｇ２の長さ（幅）の１／２より短くしており、これにより高反射率と低駆動電圧を実現することができる。なお、図１では凹部１０の長さはほぼ均一に図示されているが、着色帯電粒子５の直径の２倍以上であれば、長さにバラツキがあってもよい。
【００３７】
なお、本明細書でいう凹凸とは拡散反射層である第１電極６によってできる凹凸であるが、その上をコート層８や他の層で覆われているときは最表面の凹凸をさすものとする。したがって、凹部の長さとは、最表面の凹部の長さをさす。また、本明細書で言う凹部とは、最表面の形状について、基板面からの高さが相対的に低くなった部分、厳密には、基板面からの平均高さより低い部分をさす。また、凹部の長さとは、凹部の平均差し渡し寸法であり、凹部が円形ならその直径、楕円ならその長径と短径の和、不定形なら重心から周までの長さの平均値の２倍、というように定義される。
【００３８】
次に、図２及び図３を用いて本発明についてさらに詳細に説明する。
【００３９】
図２は、本実施の形態に係る電気泳動表示素子の白色表示状態における着色帯電粒子の分布状態を示した図であり、凹部１０の長さＬは着色帯電粒子５の直径の２倍よりも長い。この条件では拡散反射面の凹部内に位置する着色帯電粒子５は、拡散反射面の凹部壁面の存在率が小さいため、移動の際の凹部壁面への衝突確率が小さくなる。
【００４０】
また、拡散反射層の平坦部が多く存在するために、第１電極６と第２電極７によって生じる横方向電界が着色帯電粒子５に有効に作用する。これにより、黒色表示から白色表示へ切り換える場合、黒色表示の際に画素の全域に存在していた着色帯電粒子５は、拡散反射層の表面への吸着や、凹部壁面との衝突を引き起こすことはないので、低い駆動電圧で隔壁方向に移動しやすくなる。なお、凹部１０の高さは、着色帯電粒子５の直径の２倍より低くした方が好ましい。
【００４１】
ここで、本実施の形態に係る電気泳動表示素子を顕微鏡で観察したところ、上述のようにスムーズに着色帯電粒子５が移動するのが観察され、大きな白反射率を得ることができた。
【００４２】
一方、図３は、比較例としての、凹部１０の長さＬが着色帯電粒子５の直径の２倍よりも短い場合を示したものである。この場合、拡散反射面の凹部内に位置する着色帯電粒子５は、拡散反射面の凹部壁面の存在率が大きいため、移動の際に凹部壁面に衝突する確率が増大する。さらに、衝突を繰り返すうちに拡散反射層の表面に吸着することもある。
【００４３】
また、拡散反射層の凹部１０の長さが短くなるので、第１電極６と第２電極７によって生じる横方向電界が乱され、横方向電界が着色帯電粒子５に対して有効に作用しにくくなる。これにより、黒色表示から白色表示へ切り換える場合、黒色表示の際に画素部の全域に存在していた着色帯電粒子５は、拡散反射層の表面に吸着したり、衝突したりすることによって隔壁方向に移動しにくくなる。この結果、駆動電圧が高くなったり、白状態の反射率が低下してしまう。
【００４４】
このように、反射層を含む基板面の凹部１０の長さが、着色帯電粒子５の直径の２倍以下の場合には、白反射率が減少し、駆動電圧も増大してしまう。さらに、凹部１０の長さが、図１で示した画素Ｇの長さの１／２よりも長くなると、拡散反射層の凹凸形状がなだらかになりすぎて平坦部が増加し、反射光の正反射成分が増大し、視野角も狭くなってしまう。
【００４５】
したがって、本実施の形態のように後方基板２に、拡散反射層を兼ねた第１電極６を設けることにより凹凸形状を持つ反射層を設け、この反射層の凹部１０の長さを着色帯電粒子５の直径の２倍より長くすると共に、画素の長さの１／２より短くすることにより、高反射率を実現すると同時に、駆動電圧の低減が可能となる。
【００４６】
なお、本実施の形態において、また後述する実施例において、反射率及び反射率の視野角特性の測定には、自動変角光度計（村上色彩技術研究所社製）ＧＰ−２００を用いた。そして、この自動変角光度計では、図４に示すように、ハロゲンランプを備えた光源５１から測定サンプル５０の表示面法線に対して３０°方向から平行光線を入射させ、視野角−９０°〜９０°の範囲での反射率を測定し、視野角０°での値を代表値として求めた。なお、反射率の値は標準白色板として硫酸バリウム板の値を１００％として算出した。
【００４７】
以下、実施例に沿って本発明を更に詳細に説明する。
【００４８】
（実施例１）
本実施例１では、図１に示す構造の電気泳動表示素子を作製した。なお、本実施例に係る電気泳動表示素子のサイズは５２ｍｍ×５２ｍｍ、画素の数は１３０×４３個、１つの画素の大きさは７３μｍ×７３μｍとした。また、隔壁３は、各画素を仕切るように画素境界部に配置し、その幅を５μｍ、高さを１７μｍとした。さらに、後方基板２には、スイッチング素子９、コート層８及び拡散反射層を兼ねる第１電極６を配置し、第２電極７と隔壁３との間には遮光層１２を配置した。なお、第１電極６の一辺の長さは６８μｍとし、第２電極７の厚さは５０ｎｍとした。また、後方基板２には、厚さ０．２ｍｍのプラスチック基板を使用した。
【００４９】
次に、本実施例に係る電気泳動表示素子の製造方法について説明する。
【００５０】
まず、後方基板２にスイッチング素子９を形成し、この後、図５の（ａ）に示すようにスイッチング素子９を覆うように絶縁層１１を形成した。次に、この絶縁層１１にコンタクトホール１１１を穿設し、この後、図５の（ｂ）に示すようにコンタクトホール１１１を介してスイッチング素子９と電気的に接続されるように拡散反射層を兼ねる第１電極６をアルミニウムにより形成した。
【００５１】
なお、この第１電極６の形成は、まず後方基板２に感光性樹脂（商品名：ＯＭＲ８３−２０Ｃｐ、東京応化製）を厚さ１．２μｍとなるように塗布した後、フォトリソグラフィー及びウェット現像を行なうことにより、凹部１０の長さが３０μｍとなるように形成し、この後、パターニングし、さらにこの後、１２０℃で３０分熱処理した。次に、第１電極領域にアルミニウムを厚さ１５０ｎｍで成膜し、フォトリソグラフィー及びウェットエッチングによりパターニングして拡散反射層を兼ねた第１電極６を形成した。
【００５２】
次に、この第１電極６の表面の画素部に相当する部分にアクリル樹脂のコート層を形成した。さらに、この第１電極６の表面の画素境界部に相当する部分に、図５の（ｃ）に示すようにチタン製の第２電極７を形成し、この第２電極７の表面に、カーボンブラックを含有する樹脂［商品名：ＣＦＰＲ  ＢＫシリーズ、Ｔｏｋｙｏ  Ｏｈｋａ  Ｋｏｇｙｏ（株）製］を使用し、膜厚が１μｍの遮光層１２を形成した。また、この遮光層１２の上側に透明光感光性樹脂であるエポキシ樹脂を塗布した後、パターニングして、図５の（ｄ）に示すように隔壁３を形成した。
【００５３】
次に、隔壁３にて区画された空間には分散媒４及び着色帯電粒子５を充填した。なお、絶縁性液体としての分散媒４には、脂肪族炭化水素溶媒であるイソパラフィン（商品名：アイソパーＨ  エクソン社製）を１００重量部に、ブタジエン系共重合体であるスチレンブタジエン共重合体［旭化成（株）製  アサプレン１２０５］を０．８重量部、ロジンエステル［ハリマ化成（株）製  ネオトール１２５Ｈ］を２．５重量部、オクテン酸ジルコニウム［日本化学産業（株）製  ニッカオクチックスジルコニウム］を０．０１２重量部、ポリエチレンワックス［トーメンプラスチック（株）製  ＡＣ６］を混合し、２４時間撹拌したものを用いた。
【００５４】
また、着色帯電粒子５としては平均粒径２．５μｍのカーボン１０重量％を含有するポリメチルメタクリレート粒子を使用した。上述の液体と着色帯電粒子５を混合分散することによって電気泳動表示用分散液を得た。この後、表示基板１と隔壁間を十分接触させ、気泡を取り除いた状態で両基板周囲を密封し、図１に示す構造の電気泳動表示素子を作製した。
【００５５】
そして、このようにして作製した電気泳動表示素子を駆動するため、第１電極６に＋１２Ｖ、第２電極７に０Ｖ、もしくは第１電極６に−１２Ｖ、第２電極７に０Ｖの電圧を１００ｍｓｅｃ印加したところ、着色帯電粒子５は残ることなく移動し、良好な駆動が得られた。以下、このように第１電極６に駆動電圧として、例えば本実施例のように＋１２Ｖ、又は−１２Ｖを印加する駆動電圧条件を±１２Ｖと記す。
【００５６】
また、隣接する画素の駆動電圧等に影響されること無く、良好なコントラストをもった白黒の表示を行うことができた。さらに、基板を曲げても隔壁等の破壊、或いは着色帯電粒子５の隣接画素などへの移動を防止することができた。
【００５７】
次に、２２℃の温度下で電気泳動表示素子の反射率（視野角０度での値）を、既述した図４に示す構成の自動変角光度計で測定したところ、白反射率８６．０％と高い値となり、黒反射率は４．０％となった。また視野角範囲も−７０度〜８８度と広い視野角特性であった。
【００５８】
一方、比較例１として第１電極６（拡散反射層）の形成の際に、凹部１０の長さが５μｍ、即ち凹部１０の長さが、着色帯電粒子５の直径の２倍となるように形成した以外、他の構成及び製造方法は実施例１と同じにして電気泳動表示素子を作製し、この電気泳動表示素子を駆動電圧を±２７Ｖとして駆動したところ、白表示時に黒粒子の画素内での吸着が起こり、白反射率が大きく低下した。
【００５９】
（実施例２）
本実施例２では第１電極６（拡散反射層）の形成の際に、隣り合う凹部１０の長さが１０μｍとなるように形成した以外、他の構成及び製造方法は実施例１と同様にして電気泳動表示素子を作製した。
【００６０】
そして、本実施例に係る電気泳動表示素子を駆動電圧±１５Ｖで駆動したところ、白表示、黒表示ともに良好な書き換えができた。また、２２℃の温度下で反射率（視野角０度での値）を測定したところ、白反射率は６６．５％となった。
【００６１】
一方、比較例２として拡散反射層の形成の際に、凹部１０の長さが４０μｍ、即ち凹部１０の長さが、図１で示した画素Ｇの１／２の値３６μｍよりも長くなるように形成した以外、他の構成及び製造方法は実施例１と同じにして電気泳動表示素子を作製し、この電気泳動表示素子を駆動電圧を±５０Ｖとして駆動した。ここで、この比較例２においては、第１電極６（拡散反射層）の凹凸形状がなだらかになりすぎて平坦部が増加し、これに伴って反射光の正反射成分が増大して光源の映り込みが発生し、視野角も−２０度〜４３度と狭くなった。
【００６２】
（実施例３）
本実施例３では第１電極６（拡散反射層）の形成の際に、凹部１０の長さが７μｍとなるように形成した以外、他の構成及び製造方法は実施例１と同様にして電気泳動表示素子を製造した。
【００６３】
そして、本実施例に係る電気泳動表示素子を駆動電圧±２０Ｖで駆動したところ、白表示、黒表示ともに良好な書き換えができた。また、２２℃の温度下で反射率（視野角０度での値）を測定したところ、白反射率は５８．６％となった。
【００６４】
一方、比較例３としては第１電極６（拡散反射層）の形成の際に、凹部１０の長さが３μｍとなるように形成した以外、他の構成及び製造方法は実施例１と同じにして電気泳動表示素子を作製し、この電気泳動表示素子を駆動電圧を±５０Ｖとして駆動したところ、白表示時に黒粒子の画素内での吸着が起こり、白反射率が低下してしまった。
【００６５】
（実施例４）
本実施例４では実施例１の帯電粒子５として平均粒径２．５μｍを用いる代わりに、平均粒径１．５μｍの帯電粒子５を用い、さらに実施例１の第１電極６（拡散反射層）の形成の際に、凹部１０の長さが４μｍとなるように形成した以外、他の構成及び製造方法は実施例１と同様にして電気泳動表示素子を作製した。
【００６６】
そして、本実施例に係る電気泳動表示素子を駆動電圧±１０Ｖの低電圧で駆動したところ、駆動電圧白表示、黒表示ともに良好な書き換えができた。また、２２℃の温度下で反射率（視野角０度での値）を測定したところ、白反射率は９７．７％となった。
【００６７】
一方、比較例４として第１電極６（拡散反射層）の形成の際に、凹部１０の長さが３μｍとなるように形成した以外、他の構成及び製造方法は実施例４と同じにして電気泳動表示素子を製造し、この電気泳動表示素子を駆動電圧±１０Ｖで駆動したところ、白表示時に黒粒子の画素内での吸着が起こり、白反射率が低下してしまった。
【００６８】
なお、下の表は上述した実施例１〜４及び比較例１〜４をまとめたものである。
【００６９】
【表１】
2006284917.tif 000003
【００７０】
そして、これらの結果より、実施例１〜４のように、反射板を含む基板面の凹部１０の長さが、着色帯電粒子５の直径の２倍より長く、電気泳動表示素子の画素サイズの１／２より短くすることによって、高反射率を実現すると同時に、駆動電圧も低減できる電気泳動表示素子及びこれを備えた電気泳動表示装置を得ることができることが確認された。
【００７１】
（実施例５）
本実施例５では、表示基板１の上に、画素エリア毎に色の異なるカラーフィルター層［商品名：ＦＵＪＩＦＩＬＭ  ＡＲＣＨ（株）製  赤：ＣＲ−８９６０Ｌ、緑：ＣＧ−８９６０Ｌ、青：ＣＢ−８９６０Ｌ］を形成した。なお、このカラーフィルター層の厚みは１μｍとし、形成にはスピンコート法を用いた。また、その他の構成及び製造方法は実施例１と同様にして電気泳動表示素子を作製した。
【００７２】
一方、比較例５として、前述の比較例１の拡散反射層を用いて、本実施例と同様なカラー表示素子を作成した。
【００７３】
その結果、本実施例５に係る電気泳動表示素子は目視で、赤、緑、青などのどの色も明るい表示で視野角特性も優れていが、比較例５の電気泳動表示素子はどの色も暗く、視野角特性も狭いものであった。
【００７４】
このように、反射層の凹部１０の長さを着色帯電粒子５の直径の２倍より長くすると共に、画素の長さの１／２より短くすることにより、カラーフィルターを配置した場合には、コントラスト、視野角特性を損なうことなく優れたカラー表示が可能となる。
【図面の簡単な説明】
【００７５】
【図１】本発明の実施の形態に係る電気泳動表示装置に設けられる電気泳動表示素子の概略構成を示す図。
【図２】上記電気泳動表示素子の白色表示状態における着色帯電粒子の分布状態を示した図。
【図３】上記電気泳動表示素子の比較例に係る白色表示状態における着色帯電粒子の分布状態を示した図。
【図４】上記電気泳動表示素子の反射角等を測定する方法を説明するための模式図。
【図５】上記電気泳動表示素子の製造方法を説明する図。
【符号の説明】
【００７６】
１      表示基板
２      後方基板
３      隔壁
４      絶縁性液体
５      着色帯電粒子
６      第１電極
７      第２電極
８      コート層
９      スイッチング素子
１０      凹部
１１      絶縁層
１２      遮光層
Ｌ        凹部の長さ
【図１】
2006284917.tif 000004
【図２】
2006284917.tif 000005
【図３】
2006284917.tif 000006
【図４】
2006284917.tif 000007
【図５】
2006284917.tif 000008